(57)【要約】【課題】真空印刷時の減圧雰囲気では溶剤が揮発し難く、導電性ペーストの粘度の上昇を抑制して、真空印刷における印刷性を良好に維持することができ、加熱硬化時には溶剤が十分に揮発して、被印刷物への接着性に優れる真空印刷用導電性ペーストを提供する。【解決手段】（Ａ）導電性フィラーと、（Ｂ）熱硬化性樹脂と、（Ｃ）硬化剤と、（Ｄ）２０℃における蒸気圧が０．８〜１５Ｐａである溶剤とを含む、真空印刷用導電性ペーストである。【選択図】なし【特許請求の範囲】
【請求項１】
（Ａ）導電性フィラーと、（Ｂ）熱硬化性樹脂と、（Ｃ）硬化剤と、（Ｄ）２０℃における蒸気圧が０．８〜１５Ｐａである溶剤とを含む、真空印刷用導電性ペースト。
【請求項２】
前記（Ｄ）溶剤の１０１．３２５ｋＰａの圧力雰囲気における沸点が１８０〜２９０℃である、請求項１に記載の真空印刷用導電性ペースト。
【請求項３】
さらに（Ｅ）反応性希釈剤を含む、請求項１又は２に記載の真空印刷用導電性ペースト。
【請求項４】
前記（Ａ）導電性フィラーが、銀、ニッケル、銅及びこれらの合金からなる群から選択される金属からなる金属粉、並びに金属被覆導電粉末からなる群から選択される少なくとも一種を含む、請求項１〜３のいずれか１項に記載の真空印刷用導電性ペースト。
【請求項５】
前記（Ｂ）熱硬化性樹脂が、エポキシ樹脂、（メタ）アクリル樹脂及びフェノール樹脂からなる群から選択される少なくとも一種の樹脂である、請求項１〜４のいずれか１項に記載の真空印刷用導電性ペースト。
【請求項６】
前記（Ｃ）硬化剤が、フェノール系硬化剤及びイミダゾール系硬化剤である、請求項１〜５のいずれか１項に記載の真空印刷用導電性ペースト。
【請求項７】
前記（Ｄ）溶剤が、アルコール類、グリコールエーテル類、環状エステル類、グリコールエーテルエステル類及びそれらの混合物から選択される、請求項１〜６のいずれか１項に記載の真空印刷用導電性ペースト。
【請求項８】
前記（Ｄ）溶剤が、ブチルカルビトール、ベンジルアルコール、２−フェノキシエタノール、ジエチレングリコールモノヘキシルエーテル、ジメチルフタレート、ジエチレングリコールモノブチルエーテルアセテート、ジエチレングリコールモノエチルエーテルアセテート、及び２，２，４−トリメチル−１，３−ペンタジオールモノイソブチラートからなる群から選択される少なくとも一種である、請求項１〜７のいずれか１項に記載の真空印刷用導電性ペースト。
【請求項９】
さらに（Ｆ）エラストマーを含む、請求項１〜８のいずれか１項に記載の真空印刷用導電性ペースト。
【請求項１０】
さらに（Ｇ）カップリング剤を含む、請求項１〜９のいずれか１項に記載の真空印刷用導電性ペースト。
【請求項１１】
前記（Ｂ）熱硬化性樹脂の含有量が、前記（Ａ）導電性フィラー１００質量部に対して、１〜１５質量部である、請求項１〜１０のいずれか１項に記載の真空印刷用導電性ペースト。
【請求項１２】
前記（Ｄ）溶剤の含有量が、前記（Ａ）導電性フィラー１００質量部に対して、１〜３０質量部である、請求項１〜１１のいずれか１項に記載の真空印刷用導電性ペースト。
【発明の詳細な説明】
【技術分野】
【０００１】
本発明は、真空印刷用導電性ペーストに関する。
【背景技術】
【０００２】
電子機器の高速化、高機能化の要求に伴い、電子デバイスも高密度実装が要求されている。高密度実装を実現する技術として基板に微細な溝や貫通孔を設け、この溝や貫通孔に電極や配線を設けて積層実装する三次元実装の技術が開発されている。電子部品に用いる基板の微細な溝や貫通孔に導電材と樹脂とを含む導電性ペーストを充填し、硬化させる際に、電子機器の信頼性の観点から、硬化物中にボイドが残存することは好ましくない。微細な溝や貫通孔に充填させた導電性ペースト中のボイドを低減するために、減圧雰囲気下で導電性ペーストを基板に塗布又は充填させる真空印刷法が採用されている。
【０００３】
真空印刷法は、大気圧よりも圧力の低い減圧下又は真空下において、印刷装置のスキージなどを用いて被印刷物である基板に導電性ペースト等を塗布又は充填させる方法である。ここで、大気圧は、標準気圧１０１．３２５ｋＰａである。本明細書において、真空印刷とは、大気圧よりも低い、５０ｋＰａ以下の圧力雰囲気（以下、「減圧雰囲気」又は「真空雰囲気」ともいう。）において、被印刷物にペーストを塗布、付着又は充填させることをいう。
【０００４】
しかしながら、真空印刷法により、基板などの被印刷物にペーストを塗布又は充填させる場合、５０ｋＰａ以下の減圧雰囲気であるため、ペースト中の溶剤が揮発しやすく、ペーストの粘度が上昇し、印刷性が低下する。例えば、特許文献１には、スルーホール又はビアホール用の導電性ペーストとして、蒸気圧の低いケトン類等を溶剤として含んでいてもよい導電性ペーストが開示されている。また、特許文献２には、タックフリータイムを長くするために、導電性粉末と、エポキシ樹脂と、２０℃における蒸気圧が１５０Ｐａ（１．５ｈＰａ）以下であり、１７０℃における蒸気圧が１５００Ｐａ（１５ｈＰａ）以下の有機化合物である希釈剤を含む導電性接着剤が開示されている。また、特許文献３には、段差や曲面のおいても基板との接着性をよくすることを目的として、導電性粒子と、硬化性樹脂と、分散剤と、溶媒とを含み、前記溶媒の蒸気圧が１．３４×１０３Ｐａ未満（２５℃）である印刷用接着剤層形成インクが開示されている。
【先行技術文献】
【特許文献】
【０００５】
【特許文献１】特開２００６−１４７３７８号公報
【特許文献２】特開２００７−１９７４９８号公報
【特許文献２】特開２０１３−１７５５５９号公報
【発明の概要】
【発明が解決しようとする課題】
【０００６】
しかしながら、特許文献１に開示されている導電性ペーストは、使用する溶剤の蒸気圧が具体的に記載されておらず、溶剤としてケトン類も例示している。例えばケトン類の一種であるアセトンの２０℃の蒸気圧は２４×１０３Ｐａ（１８１ｍｍＨｇ（２０℃））であり、大気圧よりも低い減圧雰囲気では、導電性ペースト中の溶剤が揮発してしまい、導電性ペーストの粘度が上昇し、真空印刷においては印刷性が低下する。特許文献２に開示されている導電性接着剤に含まれている希釈剤の２０℃における蒸気圧は、具体的には８０Ｐａ（０．８ｈＰａ）から７００Ｐａ（７．０ｈＰａ）であり、真空印刷時の５０ｋＰａ以下の減圧雰囲気では、導電性接着剤中の希釈剤が揮発してしまい、導電性接着剤の粘度が上昇し、印刷性が低下する。また、特許文献３に開示されている印刷用接着剤層形成インクは、１．３４×１０３Ｐａ未満（２５℃）である溶媒、具体的には２０℃における蒸気圧が約２００Ｐａのγ−ブチロラクトン（１．５ｍｍＨｇ（２０℃））を使用しており、真空印刷時の５０ｋＰａ以下の減圧雰囲気下では、印刷用接着剤層形成インク中の溶媒が揮発してしまい、導電性接着剤の粘度が上昇し、印刷性が低下する。
そこで、本発明の一態様は、真空印刷を行う際の５０ｋＰａ以下の減圧雰囲気では溶剤が揮発し難く、導電性ペーストの粘度の上昇を抑制して、真空印刷における印刷性を良好に維持することができ、加熱硬化時には溶剤が十分に揮発して、微細な溝は貫通孔にボイドが残存することなく、被印刷物への接着性に優れる真空印刷用導電性ペーストを提供することを目的とする。
【課題を解決するための手段】
【０００７】
前記課題を解決するための手段は、以下の通りであり、本発明は、以下の態様を包含する。
【０００８】
［１］（Ａ）導電性フィラーと、（Ｂ）熱硬化性樹脂と、（Ｃ）硬化剤と、（Ｄ）２０℃における蒸気圧が０．８〜１５Ｐａである溶剤とを含む、真空印刷用導電性ペーストである。
［２］前記（Ｄ）溶剤の１０１．３２５ｋＰａの圧力雰囲気における沸点が１８０〜２９０℃である、前記［１］に記載の真空印刷用導電性ペーストである。
［３］さらに（Ｅ）反応性希釈剤を含む、前記［１］又は［２］に記載の真空印刷用導電性ペーストである。
［４］前記（Ａ）導電性フィラーが、銀、ニッケル、銅及びこれらの合金から選択される金属からなる金属粉、並びに金属被覆導電粉末からなる群から選択される少なくとも一種を含む、前記［１］〜［３］のいずれかに記載の真空印刷用導電性ペーストである。
［５］前記（Ｂ）熱硬化性樹脂が、エポキシ樹脂、（メタ）アクリル樹脂及びフェノール樹脂からなる群から選択される少なくとも一種の樹脂である、前記［１］〜［４］のいずれかに記載の真空印刷用導電性ペーストである。
［６］前記（Ｃ）硬化剤が、フェノール系硬化剤及びイミダゾール系硬化剤である、前記［１］〜［５］のいずれかに記載の真空印刷用導電性ペーストである。
［７］前記（Ｄ）溶剤が、アルコール類、グリコールエーテル類、環状エステル類、グリコールエーテルエステル類及びそれらの混合物から選択される、前記［１］〜［６］のいずれかに記載の真空印刷用導電性ペーストである。
［８］前記（Ｄ）溶剤が、ブチルカルビトール、ベンジルアルコール、２−フェノキシエタノール、ジエチレングリコールモノヘキシルエーテル、ジメチルフタレート、ジエチレングリコールモノブチルエーテルアセテート、ジエチレングリコールモノエチルエーテルアセテート、及び２，２，４−トリメチル−１，３−ペンタジオールモノイソブチラートからなる群から選択される少なくとも一種である、前記［１］〜［７］のいずれか１項に記載の真空印刷用導電性ペーストである。
［９］さらに（Ｆ）エラストマーを含む、前記［１］〜［８］のいずれかに記載の真空印刷用導電性ペーストである。
［１０］さらに（Ｇ）カップリング剤を含む、前記［１］〜［９］のいずれかに記載の真空印刷用導電性ペーストである。
［１１］前記（Ｂ）熱硬化性樹脂の含有量が、前記（Ａ）導電性フィラー１００質量部に対して、１〜１５質量部である、前記［１］〜［１０］のいずれかに記載の真空印刷用導電性ペーストである。
［１２］前記（Ｄ）溶剤の含有量が、前記（Ａ）導電性フィラー１００質量部に対して、１〜３０質量部である、前記［１］〜［１１］のいずれかに記載の真空印刷用導電性ペーストである。
【発明の効果】
【０００９】
本発明によれば、真空印刷を行う際の５０ｋＰａ以下の減圧雰囲気では溶剤が揮発し難く、導電性ペーストの粘度の上昇を抑制して、真空印刷における印刷性を良好に維持することができ、加熱硬化時には溶剤が十分に揮発して、微細な溝は貫通孔にボイドが残存することなく、被印刷物への接着性に優れる真空印刷用導電性ペーストを提供することができる。
【発明を実施するための形態】
【００１０】
以下、本開示に係る真空印刷用導電性ペーストを実施形態に基づいて説明する。ただし、以下に示す実施形態は、本発明の技術思想を具体化するための例示であって、本発明は、以下の真空印刷用導電性ペーストに限定されない。
【００１１】
本発明の第一の実施形態に係る真空印刷用導電性ペーストは、
（Ａ）導電性フィラー、
（Ｂ）熱硬化性樹脂、
（Ｃ）硬化剤、及び
（Ｄ）２０℃における蒸気圧が０．８〜１５Ｐａである溶剤と、を含む。
【００１２】
本発明の第一の実施形態に係る真空印刷用導電性ペーストは、（Ｄ）２０℃における蒸気圧が０．８〜１５Ｐａである溶剤を含み、真空印刷を行う際の５０ｋＰａ以下の減圧雰囲気では、導電性ペースト中の前記（Ｄ）溶剤が揮発し難く、導電性ペーストの粘度の上昇を抑制して、真空印刷における印刷性を良好に維持することができる。前記導電性ペーストは、被印刷物に印刷された後、加熱硬化され、加熱硬化時には、前記（Ｄ）溶剤が十分に揮発して、微細な溝は貫通孔にボイドが残存することなく、被印刷物への接着性に優れる。真空印刷は、大気圧（標準気圧１０１．３２５ｋＰａ）よりも低い、５０ｋＰａ以下の減圧雰囲気において、印刷を行うことをいう。減圧雰囲気は、具体的には、圧力が５０ｋＰａ以下の雰囲気をいい、例えば０Ｐａの真空雰囲気であってもよい。真空印刷を行う雰囲気の圧力は、例えば１Ｐａ以上であり、５Ｐａ以上であってもよく、１０Ｐａ以上であってもよい。
【００１３】
（Ａ）導電性フィラーは、硬化後の硬化物に導電性を付与する。（Ａ）導電性フィラーは、良好な導電性を付与するために、銀、ニッケル、銅及びこれらの合金からなる群から選択される金属からなる金属粉、並びに金属被覆導電粉末からなる群から選択される少なくとも一種を含むことが好ましい。金属被覆導電粉末としては、銀被覆ニッケル粉末又は銀被覆銅粉末が挙げられる。銀被覆ニッケル粉は、例えば特許第５７６４２９４号公報に開示される銀被覆ニッケル粉又はその製造方法によって得られるものであることが好ましい。（Ａ）導電性フィラーが、金属被覆導電粉末を含み、金属被覆導電粉末が、銀被覆ニッケル粉及び銀被覆銅粉から選ばれる少なくとも一種である場合には、銀の被覆量は、銀とニッケルの合計１００質量部又は銀と銅の合計１００質量部に対して、銀が好ましくは６〜１５質量部、より好ましくは７〜１２質量部、さらに好ましくは８〜１１．５質量部である。被覆する銀の厚さは、好ましくは０．１〜０．３μｍであり、より好ましくは０．１５〜０．２μｍである。被覆する銀の厚さは、銀被覆ニッケル粉の断面の走査電子顕微鏡（Scanning  Electron  Microscope；ＳＥＭ）に観察することによって測定することが可能である。
【００１４】
（Ａ）導電性フィラーの形状は、特に限定されないが、棒状、フレーク状（鱗片状）、球状等の形状が挙げられる。（Ａ）導電性フィラーの大きさは、前記フィラーの形状が球状である場合には、レーザー回折散乱法により粒子径分布測定装置（例えば、商品名：マイクロトラックMT300II、マイクロトラックベル株式会社製）を用いて測定された体積平均粒径（Ｄ５０）が０．１〜３０μｍであることが好ましい。（Ａ）導電性フィラーが球状である場合に、前記導電性フィラーの体積平均粒径（Ｄ５０）が０．１〜３０μｍであると、例えば三次元実装用の基板等の被印刷物の微細な溝や貫通孔に導電性ペーストが塗布又は充填されやすい。（Ａ）導電性フィラーが球状である場合に、前記導電性フィラーの体積平均粒径（Ｄ５０）は、より好ましくは０．２〜２０μｍ、さらに好ましくは０．５〜１５μｍである。（Ａ）導電性フィラーが棒状又はフレーク状である場合には、走査型電子顕微鏡（ＳＥＭ）の観察により測定される平均厚さ（又は短径）Ｔが０．１〜３０μｍであることが好ましく、前記体積平均粒径Ｄ５０に対する平均厚さＴのアスペクト比（Ｔ／Ｄ５０）が０．０１〜１．０であることが好ましい。（Ａ）導電性フィラーの形状が棒状又はフレーク状である場合に、前記導電性フィラーの平均厚さＴ０．１〜３０μｍであり、アスペクト比（Ｔ／Ｄ５０）が０．０１〜１．０であると、被印刷物の微細な溝や貫通孔に導電性ペーストが充填されやすい。（Ａ）導電性フィラーが棒状又はフレーク状である場合に、前記導電性フィラーの平均厚さＴが、より好ましくは０．２〜２０μｍであり、アスペクト比（Ｔ／Ｄ５０）が、より好ましくは０．０２〜０．９である。
【００１５】
（Ｂ）熱硬化性樹脂は、導電性ペーストに接着性及び硬化性を付与する。（Ｂ）熱硬化性樹脂は、三次元実装用の基板等の被印刷物に対する接着性に優れることから、エポキシ樹脂、（メタ）アクリル樹脂及びフェノール樹脂からなる群から選択される少なくとも一種の樹脂であることが好ましい。
【００１６】
（Ｂ）熱硬化性樹脂として使用するエポキシ樹脂は、導電性ペーストの印刷性を向上するために、常温で液状であるものが好ましいが、常温で固体のものであってもよい。常温で固体のエポキシ樹脂は、液状のエポキシ樹脂又は（Ｄ）溶剤や希釈剤により希釈し、液状にして用いることができる。（Ｂ）熱硬化性樹脂として使用するエポキシ樹脂は、分子内に少なくとも１つのエポキシ基又はグリシジル基を有し、重量平均分子量が３７０〜６０００のものであることが好ましい。ここで重量平均分子量は、ゲルパーミエーションクロマトグラフィー法（ＧＰＣ）により、標準ポリスチレンによる検量線を用いた値をいう。（Ｂ）熱硬化性樹脂として使用するエポキシ樹脂は、分子内に少なくとも１つのエポキシ基又はグリシジル基を有する（メタ）アクリル樹脂、及び分子内に少なくとも１つのエポキシ基又はグリシジル基を有するフェノール樹脂を除く。（Ｂ）熱硬化性樹脂として使用するエポキシ樹脂は、後述する（Ｅ）反応性希釈剤として使用するエポキシ基を含有する化合物を除き、具体的には、（Ｅ）反応性希釈剤として使用する分子量又は重量平均分子量が３５０以下のエポキシ基又はグリシジル基を有する化合物を除く。
【００１７】
（Ｂ）熱硬化性樹脂として使用するエポキシ樹脂は、例えば、ビスフェノールＡ型エポキシ樹脂、ビスフェノールＦ型エポキシ樹脂及びこれらの誘導体（例えば、アルキレンオキシド付加物）、水素添加ビスフェノールＡ型エポキシ樹脂、水素添加ビスフェノールＦ型エポキシ樹脂、臭素化ビスフェノールＡ型エポキシ樹脂、ビフェニル型エポキシ樹脂、ナフタレン型エポキシ樹脂、炭素数が６〜３６のアルキルグリシジルエーテル、アルキルフェニルグリシジルエーテル、アルケニルグリシジルエーテル、アルキニルグリシジルエーテル、フェニルグリシジルエーテル等のグリシジルエーテル型エポキシ樹脂、炭素数が６〜３６のアルキルグリシジルエステル、アルケニルグリシジルエステル、フェニルグリシジルエステル等のグリシジルエステル型エポキシ樹脂、シリコーンエポキシ樹脂等が挙げられる。これらの樹脂は、一種を単独で使用してもよく、二種以上を併用してもよい。（Ｂ）熱硬化性樹脂は、接着性及び硬化性の観点から、エポキシ樹脂であることが好ましく、エポキシ樹脂は、ビスフェノールＡ型エポキシ樹脂及びビスフェノールＦ型エポキシ樹脂から選ばれる少なくとも一種であることが好ましい。本明細書において、熱硬化性樹脂として使用する樹脂が、分子内にエポキシ基又はグリシジル基と、（メタ）アクリロイル基の両方を有する場合は、エポキシ樹脂としてではなく、（メタ）アクリル樹脂として記載する。
【００１８】
（Ｂ）熱硬化性樹脂として使用する（メタ）アクリル樹脂は、接着性に優れ、熱硬化後の熱硬化収縮が少なく、常温で液体である樹脂であることが好ましい。（メタ）アクリル樹脂は、分子内に（メタ）アクリロイル基を有する化合物であり、（メタ）アクリロイル基が反応することで、３次元的網目構造を形成し、熱硬化収縮が少ない硬化物を得ることができる。
【００１９】
（Ｂ）熱硬化性樹脂として使用する（メタ）アクリル樹脂としては、メチル（メタ）アクリレート、エチル（メタ）アクリレート、ｎ−ブチル（メタ）アクリレート、イソブチル（メタ）アクリレート、タ―シャルブチル（メタ）アクリレート、イソデシル（メタ）アクリレート、ラウリル（メタ）アクリレート、トリデシル（メタ）アクリレート、セチル（メタ）アクリレート、ステアリル（メタ）アクリレート、イソアミル（メタ）アクリレート、イソステアリル（メタ）アクリレート、ベヘニル（メタ）アクリレート、２−エチルヘキシル（メタ）アクリレート、その他のアルキル（メタ）アクリレート、シクロヘキシル（メタ）アクリレート、ターシャルブチルシクロヘキシル（メタ）アクリレート、テトラヒドロフルフリル（メタ）アクリレート、ベンジル（メタ）アクリレート、フェノキシエチル（メタ）アクリレート、イソボルニル（メタ）アクリレート、グリシジル（メタ）アクリレート、トリメチロールプロパントリ（メタ）アクリレート、ジンクモノ（メタ）アクリレート、ジンクジ（メタ）アクリレート、ジメチルアミノエチル（メタ）アクリレート、ジエチルアミノエチル（メタ）アクリレート、ネオペンチルグリコール（メタ）アクリレート、トリフロロエチル（メタ）アクリレート、２，２，３，３−テトラフロロプロピル（メタ）アクリレート、２，２，３，３，４，４−ヘキサフロロブチル（メタ）アクリレート、パーフロロオクチル（メタ）アクリレート、パーフロロオクチルエチル（メタ）アクリレート、エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，３−ブタンジオールジ（メタ）アクリレート、１，１０−デカンジオールジ（メタ）アクリレート、テトラメチレングリコールジ（メタ）アクリレート、メトキシエチル（メタ）アクリレート、ブトキシエチル（メタ）アクリレート、エトキシジエチレングリコール（メタ）アクリレート、メトキシポリアルキレングリコールモノ（メタ）アクリレート、オクトキシポリアルキレングリコールモノ（メタ）アクリレート、ラウロキシポリアルキレングリコールモノ（メタ）アクリレート、ステアロキシポリアルキレングリコールモノ（メタ）アクリレート、アリロキシポリアルキレングリコールモノ（メタ）アクリレート、ノニルフェノキシポリアルキレングリコールモノ（メタ）アクリレート、ジ（メタ）アクリロイルオキシメチルトリシクロデカン、Ｎ−（メタ）アクリロイルオキシエチルマレイミド、Ｎ−（メタ）アクリロイルオキシエチルヘキサヒドロフタルイミド、Ｎ−（メタ）アクリロイルオキシエチルフタルイミドが挙げられる。Ｎ，Ｎ’−メチレンビス（メタ）アクリルアミド、Ｎ，Ｎ’−エチレンビス（メタ）アクリルアミド、１，２−ジ（メタ）アクリルアミドエチレングリコール等の（メタ）アクリルアミドを使用することもできる。ｎ−ビニル−２−ピロリドン、スチレン誘導体、α−メチルスチレン誘導体等のビニル化合物を使用することも可能である。
【００２０】
（Ｂ）熱硬化性樹脂として使用する（メタ）アクリル樹脂としては、ポリ（メタ）アクリレートを使用することができる。ポリ（メタ）アクリレートとしては、（メタ）アクリル酸と（メタ）アクリレートとの共重合体又は水酸基を有する（メタ）アクリレートと極性基を有さない（メタ）アクリレートとの共重合体等が好ましい。
【００２１】
（Ｂ）熱硬化性樹脂として使用する（メタ）アクリル樹脂としては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、１，２−シクロヘキサンジオールモノ（メタ）アクリレート、１，３−シクロヘキサンジオールモノ（メタ）アクリレート、１，４−シクロヘキサンジオールモノ（メタ）アクリレート、１，２−シクロヘキサンジメタノールモノ（メタ）アクリレート、１，３−シクロヘキサンジメタノールモノ（メタ）アクリレート、１，４−シクロヘキサンジメタノールモノ（メタ）アクリレート、１，２−シクロヘキサンジエタノールモノ（メタ）アクリレート、１，３−シクロヘキサンジエタノールモノ（メタ）アクリレート、１，４−シクロヘキサンジエタノールモノ（メタ）アクリレート、グリセリンモノ（メタ）アクリレート、グリセリンジ（メタ）アクリレート、トリメチロールプロパンモノ（メタ）アクリレート、トリメチロールプロパンジ（メタ）アクリレート、ペンタエリスリトールモノ（メタ）アクリレート、ペンタエリスリトールジ（メタ）アクリレート、ペンタエリスリトールトリ（メタ）アクリレート、ネオペンチルグリコールモノ（メタ）アクリレート等の水酸基を有する（メタ）アクリレートやこれら水酸基を有する（メタ）アクリレートとジカルボン酸又はその誘導体を反応して得られるカルボキシ基を有する（メタ）アクリレート等を使用することもできる。ここで使用可能なジカルボン酸としては、例えばシュウ酸、マロン酸、コハク酸、グルタル酸、アジピン酸、ピメリン酸、スベリン酸、アゼライン酸、セバシン酸、マレイン酸、フマル酸、フタル酸、テトラヒドロフタル酸、ヘキサヒドロフタル酸及びこれらの誘導体が挙げられる。
【００２２】
（Ｂ）熱硬化性樹脂として使用するフェノール樹脂は、接着性に優れ、熱硬化後の熱硬化収縮が少ないことから、レゾール型フェノール樹脂であることが好ましい。レゾール型フェノール樹脂は、重量平均分子量が３００００以下のものであることが好ましい。ここで重量平均分子量は、ゲルパーミエーションクロマトグラフィー法（ＧＰＣ）により、標準ポリスチレンによる検量線を用いた値をいう。（Ｂ）熱硬化性樹脂として使用するフェノール樹脂は、（Ｃ）硬化剤として使用するフェノール系硬化剤を除く。（Ｂ）熱硬化性樹脂として使用するフェノール樹脂は、具体的には、（Ｃ）硬化剤として使用するフェノールノボラック樹脂及びそのアルキル化物またはアリル化物、クレゾールノボラック樹脂、フェノールアラルキル（フェニレン、ビフェニレン骨格を含む）樹脂、ナフトールアラルキル樹脂、トリフェノールメタン樹脂、及びジシクロペンタジエン型フェノール樹脂を除く。
【００２３】
（Ｃ）硬化剤は、（Ｂ）熱硬化性樹脂を硬化させるために用いられる。（Ｃ）硬化剤は、（Ｂ）熱硬化性樹脂の種類によって適する硬化剤を用いることができる。（Ｂ）熱硬化性樹脂がエポキシ樹脂である場合、（Ｃ）硬化剤としては、フェノール系硬化剤、イミダゾール系硬化剤、酸無水物系硬化剤、アミン系硬化剤、及びカルボン酸ジヒドラジド硬化剤からなる群から選択される少なくとも一種の硬化剤を用いることができ、二種以上の硬化剤を併用してもよい。（Ｃ）硬化剤としては、接着性の観点からフェノール系硬化剤を用いることが好ましく、耐湿性の観点からイミダゾール系硬化剤を用いることが好ましい。（Ｃ）硬化剤としては、フェノール系硬化剤及びイミダゾール系硬化剤を用いることがより好ましい。（Ｂ）熱硬化性樹脂が（メタ）アクリル樹脂である場合、硬化剤として熱ラジカル重合開始剤等の重合開始剤を用いることができる。
【００２４】
フェノール系硬化剤としては、フェノール性水酸基を有するモノマー、オリゴマー、ポリマー全般を指し、例えば、フェノールノボラック樹脂及びそのアルキル化物またはアリル化物、クレゾールノボラック樹脂、フェノールアラルキル（フェニレン、ビフェニレン骨格を含む）樹脂、ナフトールアラルキル樹脂、トリフェノールメタン樹脂、ジシクロペンタジエン型フェノール樹脂等が挙げられる。フェノール系硬化剤としては、フェノールノボラック樹脂が好ましい。
【００２５】
イミダゾール系硬化剤としては、２−メチルイミダゾール、２−ウンデシルイミダゾール、１−シアノエチル−２−ウンデシルイミダゾール、２−ヘプタデシルイミダゾール、２−エチル−４−メチルイミダゾール、1−シアノエチル−２−エチル−４−イミダゾール、２−フェニルイミダゾール、２−フェニル−４−メチルイミダゾール等のイミダゾール化合物が挙げられる。中でも、２−エチル−４−メチルイミダゾール、１−シアノエチル−２−ウンデシルイミダゾール、１−シアノエチル−２−エチル−４−イミダゾール、２，４−ジアミノ−６−［２’−メチルイミダゾリル−（１’）］エチル−ｓ−トリアジン、２−フェニル−４，５−ジヒドロキシメチルイミダゾール、２−フェニル−４−メチル−５−ヒドロキシメチルイミダゾール、及び２，３−ジヒドロ−１Ｈ−ピロロ［１，２−ａ］ベンズイミダゾール等が挙げられる。イミダゾール系硬化剤は、硬化促進剤としても使用される。
【００２６】
酸無水物系硬化剤としては、テトラヒドロ無水フタル酸、ヘキサヒドロ無水フタル酸、メチルテトラヒドロ無水フタル酸、メチルヘキサヒドロ無水フタル酸、メチルナジック酸無水物、水素化メチルナジック酸無水物、トリアルキルテトラヒドロ無水フタル酸、メチルシクロヘキセンテトラカルボン酸二無水物、無水フタル酸、無水トリメリット酸、無水ピロメリット酸、ベンゾフェノンテトラカルボン酸二無水物、エチレングリコールビスアンヒドロトリメリテート、グリセリンビス（アンヒドロトリメリテート）モノアセテート、ドデセニル無水コハク酸、脂肪族二塩基酸ポリ無水物、クロレンド酸無水物、メチルブテニルテトラヒドロフタル酸無水物、アルキル化テトラヒドロフタル酸無水物、メチルハイミック酸無水物、アルケニル基で置換されたコハク酸無水物、グルタル酸無水物等が挙げられる。
【００２７】
アミン系硬化剤としては、鎖状脂肪族アミン、環状脂肪族アミン、脂肪芳香族アミン、芳香族アミン等が挙げられる。カルボン酸ジヒドラジド硬化剤としては、アジピン酸ジヒドラジド、イソフタル酸ジヒドラジド、セバチン酸ジヒドラジド、ドデカン酸ジヒドラジド等が挙げられる。
【００２８】
（Ｂ）熱硬化性樹脂として（メタ）アクリル樹脂を用い、（Ｃ）硬化剤として重合開始剤を用いる場合には、重合開始剤としては、公知のものを用いることができる。熱ラジカル重合開始剤の具体例としては、メチルエチルケトンパーオキサイド、メチルシクロヘキサノンパーオキサイド、メチルアセトアセテートパーオキサイド、アセチルアセトンパーオキサイド、１，１−ビス（ｔ−ブチルパーオキシ）３，３，５−トリメチルシクロヘキサン、１，１−ビス（ｔ−ヘキシルパーオキシ）シクロヘキサン、１，１−ビス（ｔ−ヘキシルパーオキシ）３，３，５−トリメチルシクロヘキサン、１，１−ビス（ｔ−ブチルパーオキシ）シクロヘキサン、２，２−ビス（４，４−ジ−ｔ−ブチルパーオキシシクロヘキシル）プロパン、１，１−ビス（ｔ−ブチルパーオキシ）シクロドデカン、ｎ−ブチル４，４−ビス（ｔ−ブチルパーオキシ）バレレート、２，２−ビス（ｔ−ブチルパーオキシ）ブタン、１，１−ビス（ｔ−ブチルパーオキシ）−２−メチルシクロヘキサン、ｔ−ブチルハイドロパーオキサイド、Ｐ−メンタンハイドロパーオキサイド、１，１，３，３−テトラメチルブチルハイドロパーオキサイド、ｔ−ヘキシルハイドロパーオキサイド、ジクミルパーオキサイド、２，５−ジメチル−２，５−ビス（ｔ−ブチルパーオキシ）ヘキサン、α、α’−ビス（ｔ−ブチルパーオキシ）ジイソプロピルベンゼン、ｔ−ブチルクミルパーオキサイド、ジ−ｔ−ブチルパーオキサイド、２，５−ジメチル−２，５−ビス（ｔ−ブチルパーオキシ）ヘキシン−３、イソブチリルパーオキサイド、３，５，５−トリメチルヘキサノイルパーオキサイド、オクタノイルパーオキサイド、ラウロイルパーオキサイド、ケイ皮酸パーオキサイド、ｍ−トルオイルパーオキサイド、ベンゾイルパーオキサイド、ジイソプロピルパーオキシジカーボネート、ビス（４−ｔ−ブチルシクロヘキシル）パーオキシジカーボネート、ジ−３−メトキシブチルパーオキシジカーボネート、ジ−２−エチルヘキシルパーオキシジカーボネート、ジ−ｓｅｃ−ブチルパーオキシジカーボネート、ジ（３−メチル−３−メトキシブチル）パーオキシジカーボネート、ジ（４−ｔ−ブチルシクロヘキシル）パーオキシジカーボネート、α、α’−ビス（ネオデカノイルパーオキシ）ジイソプロピルベンゼン、クミルパーオキシネオデカノエート、１，１，３，３，−テトラメチルブチルパーオキシネオデカノエート、１−シクロヘキシル−１−メチルエチルパーオキシネオデカノエート、ｔ−ヘキシルパーオキシネオデカノエート、ｔ−ブチルパーオキシネオデカノエート、ｔ−ヘキシルパーオキシピバレート、ｔ−ブチルパーオキシピバレート、２，５−ジメチル−２，５−ビス（２−エチルヘキサノイルパーオキシ）ヘキサン、１，１，３，３−テトラメチルブチルパーオキシ−２−エチルへキサノエート、１−シクロヘキシル−１−メチルエチルパーオキシ−２−エチルヘキサノエート、ｔ−ヘキシルパーオキシ−２−エチルヘキサノエート、ｔ−ブチルパーオキシ−２−エチルヘキサノエート、ｔ−ブチルパーオキシイソブチレート、ｔ−ブチルパーオキシマレイックアシッド、ｔ−ブチルパーオキシラウレート、ｔ−ブチルパーオキシ−３，５，５−ト���メチルヘキサノエート、ｔ−ブチルパーオキシイソプロピルモノカーボネート、ｔ−ブチルパーオキシ−２−エチルヘキシルモノカーボネート、２，５−ジメチル−２，５−ビス（ベンゾイルパーオキシ）ヘキサン、ｔ−ブチルパーオキシアセテート、ｔ−ヘキシルパーオキシベンゾエート、ｔ−ブチルパーオキシ−ｍ−トルオイルベンゾエート、ｔ−ブチルパーオキシベンゾエート、ビス（ｔ−ブチルパーオキシ）イソフタレート、ｔ−ブチルパーオキシアリルモノカーボネート、３，３’，４，４’−テトラ（ｔ−ブチルパーオキシカルボニル）ベンゾフェノン等が挙げられる。これらは一種を単独で使用してもよく、二種以上を併用してもよい。
【００２９】
（Ｄ）２０℃における蒸気圧が０．８〜１５Ｐａである溶剤は、真空印刷を行う際の５０ｋＰａ以下の減圧雰囲気では、導電性ペースト中の前記（Ｄ）溶剤が揮発し難く、導電性ペーストの粘度の上昇を抑制して、真空印刷を行う５０ｋＰａ以下の減圧雰囲気における印刷性を良好に維持することができる。２０℃における蒸気圧が１５Ｐａを超える溶剤は、真空印刷を行う５０ｋＰａ以下の減圧雰囲気において揮発しやすく、導電性ペーストの粘度が上昇し、減圧雰囲気における印刷性が低下する。２０℃における蒸気圧が０．８Ｐａ未満の溶剤は、導電性ペースト中の（Ｂ）熱硬化性樹脂を硬化する際の熱によっても揮発し難く、熱硬化性樹脂の硬化反応を妨げるため、接着性が低下する。（Ｄ）溶剤は、２０℃における蒸気圧が０．８〜１４Ｐａである溶剤であることが好ましく、２０℃における蒸気圧が０．８〜１３．５Ｐａである溶剤であることがより好ましい。
【００３０】
（Ｄ）２０℃における蒸気圧が０．８〜１５Ｐａである溶剤は、１０１．３２５ｋＰａの大気圧雰囲気における沸点が１８０〜２９０℃である溶剤であることが好ましく、１０１．３２５ｋＰａにおける沸点が２００〜２８５℃である溶剤ことがより好ましい。（Ｄ）２０℃における蒸気圧が０．８〜１５Ｐａである溶剤の大気圧（標準気圧１０１．３２５ｋＰａ）における沸点が１８０〜２９０℃であると、例えば導電性ペーストが三次元実装用の基板等の被印刷物の微細な溝や貫通孔に充填された場合であっても、（Ｂ）熱硬化性樹脂の硬化温度によって、（Ｄ）溶剤が揮発しやすく、接着性を向上することができる。
【００３１】
（Ｄ）２０℃における蒸気圧が０．８〜１５Ｐａである溶剤は、２０℃における蒸気圧が０．８〜１５Ｐａである、アルコール類、グリコールエーテル類、環状エステル類、グリコールエーテルエステル類及びそれらの混合物から選択されることが好ましい。アルコール類としては、例えば、ブチルカルビトール、ベンジルアルコール、２−フェノキシエタノールが挙げられる。グリコールエーテル類としては、ジエチルグリコールモノヘキシルエーテル、ジエチレングリコールモノブチルエーテルが挙げられる。環状エステル類としては、ジメチルフタレートが挙げられる。グリコールエーテルエステル類としては、ジエチレングリコールモノブチルエーテルアセテート、ジエチルグリコールモノエチルエーテルアセテート、２，２，４−トリメチル−１，３−ペンタジオールモノイソブチラートが挙げられる。（Ｄ）２０℃における蒸気圧が０．８〜１５Ｐａである溶剤は、ブチルカルビトール、ベンジルアルコール、２−フェノキシエタノール、ジエチレングリコールモノヘキシルエーテル、ジメチルフタレート、ジエチレングリコールモノブチルエーテルアセテート、ジエチレングリコールモノエチルエーテルアセテート、及び２，２，４−トリメチル−１，３−ペンタジオールモノイソブチラートからなる群から選択される少なくとも一種であることが好ましい。
【００３２】
本発明の第一の実施形態に係る真空印刷用導電性ペーストは、さらに（Ｅ）反応性希釈剤を含んでいてもよい。（Ｅ）反応性希釈剤は、分子中に例えばエポキシ基又はグリシジル基等の官能基を有する化合物である。（Ｅ）反応性希釈剤として使用するエポキシ基又はグリシジル基を有する化合物は、その分子量が３５０以下である化合物であることが好ましい。（Ｅ）反応性希釈剤は、（Ｄ）２０℃における蒸気圧が０．８〜１５Ｐａである溶剤よりも粘度が高く、導電性ペーストを印刷に適した粘度に調整することができる。
【００３３】
（Ｅ）反応性希釈剤としては、１，２−エポキシ−４−（２−メチルオキシラニル)−１−メチルシクロヘキサン、４−tert−ブチルフェニルグリシジルエーテル、１，３−ビス（３−グリシドキシプロピル）−１，１，３，３−テトラメチルジシロキサン、ネオデカン酸グリシジルエステル、及び炭素数が１２〜１３の混合アルコールのグリシジルエーテルからなる群から選ばれる少なくとも一種が挙げられる。
【００３４】
本発明の第一の実施形態に係る真空印刷用導電性ペーストは、さらに（Ｆ）エラストマーを含んでいてもよい。前記導電性ペーストは、さらに（Ｆ）エラストマーを含むことにより、導電性ペーストを硬化させた後の硬化物の弾性率や応力を調整することができる。例えば、基板の薄型化が進むと、基板に形成された微細な溝や貫通孔に充填された導電性ペーストが硬化した際の収縮により、基板に反りなどが生じる場合がある。反りが生じた基板は実装するときの位置検出等の精度が低下する。前記導電性ペーストに（Ｆ）エラストマーを含むことによって、硬化後の弾性率や応力を調整し、基板の反りを低減させて、精度の高い三次元実装が可能となる。
【００３５】
（Ｆ）エラストマーとしては、シリコーンゴム、ウレタンゴム、アクリルゴム、ビニルアルキルエーテルゴム、ポリビニルアルコールゴム、ポリビニルピロリドンゴム、ポリアクリルアミドゴム、セルロースゴム、カルボキシ末端アクリロニトリル−ブタジエンゴム（ＣＴＢＮ）、天然ゴム、ブタジエンゴム、クロロプレンゴム、スチレン−ブタジエンゴム（ＳＢＲ）、アクリロニトリル−ブタジエンゴム（ＮＢＲ）、スチレン−エチレン−ブタジエン−スチレンゴム、スチレン−イソプレン−スチレンゴム、スチレン−イソブチレンゴム、イソプレンゴム、ポリイソブチレンゴム、ブチルゴム、（メタ）アクリル酸アルキルエステルを含むモノマーの重合により得られる合成アクリルゴム、スチレン−ブタジエンブロック共重合体（ＳＢＳ）、スチレン−エチレン／ブチレン−スチレンブロック共重合体（ＳＥＢＳ）、スチレン−イソプレン−スチレンブロック共重合体（ＳＩＳ）、ポリブタジエン（ＰＢ）、スチレン−（エチレン−エチレン／プロピレン）−スチレンブロック共重合体（ＳＥＥＰＳ）、エチレン−不飽和カルボン酸共重合体（例えば、エチレン−アクリル酸共重合体、エチレン−メタクリル酸共重合体等）、エチレン−不飽和カルボン酸エステル共重合体（例えば、エチレン−エチルアクリレート共重合体、エチレン−エチルメタクリレート共重合体等）、及びにこれらの無水カルボン酸変性物（例えば無水マレイン酸変性物）からなる群から選ばれる少なくとも一種が挙げられる。これは、一種を単独で使用してもよく、二種以上を併用してもよい。
【００３６】
本発明の第一の実施形態に係る真空印刷用導電性ペーストは、さらに（Ｇ）カップリング剤を含んでいてもよい。前記導電性ペーストは、（Ｇ）カップリング剤を含むことにより、無機材料と有機材料の接着強度を高めることができ、例えば無機材料である（Ａ）導電性フィラーや被印刷物と、有機材料である（Ｂ）熱硬化性樹脂との接着強度を高めることができる。
【００３７】
（Ｇ）カップリング剤としては、イソプロピルトリステアロイルチタナート等のチタン酸エステルあるチタンカップリング剤、シランカップリング剤が挙げられる。シランカップリング剤としては、２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等のエポキシ基含有シランカップリング剤；Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシランの塩酸塩等のアミノ基含有シランカップリング剤が挙げられる。
【００３８】
本発明の第一の実施形態に係る真空印刷用導電性ペーストは、前記（Ａ）〜（Ｇ）成分以外の成分を必要に応じて含有してもよい。このような成分の具体例としては、フラックス剤、消泡剤、表面調整剤、レオロジー調整剤、着色剤、可塑剤、分散剤等が挙げられる。
【００３９】
本発明の第一の実施形態に係る真空印刷用導電性ペーストは、（Ａ）導電性フィラー、（Ｂ）熱硬化性樹脂、（Ｃ）硬化剤、及び（Ｄ）溶剤の合計量１００質量部に対して、（Ａ）導電性フィラーの含有量が７０〜９８質量部であることが好ましく、より好ましくは７５〜９７質量部、さらに好ましくは７８〜９６質量部、よりさらに好ましくは８５〜９５質量部である。前記導電性ペースト中の（Ａ）導電性フィラーの含有量が、（Ａ）成分から（Ｄ）成分の合計量に対して７０〜９８質量部であると、導電性ペーストを硬化させることによって、電気的効率が低く、導電性に優れた硬化物を得ることができる。二種以上の（Ａ）導電性フィラーを含む場合には、（Ａ）導電性フィラーの含有量は、二種以上の（Ａ）導電性フィラーの合計量をいう。
【００４０】
本発明の第一の実施形態に係る真空印刷用導電性ペーストは、（Ａ）導電性フィラー１００質量部に対して、（Ｂ）熱硬化性樹脂の含有量が１〜１５質量部であることが好ましく、より好ましくは１．５〜１２質量部であり、さらに好ましくは２〜１０質量部である。前記導電性ペースト中の（Ａ）導電性フィラー１００質量部に対する（Ｂ）熱硬化性樹脂の含有量が１〜１５質量部であると、接着性に優れる導電性ペーストを得ることができる。二種以上の（Ｂ）熱硬化性樹脂を含む場合には、（Ｂ）熱硬化性樹脂の含有量は、二種以上の（Ｂ）熱硬化性樹脂の合計量をいう。
【００４１】
本発明の第一の実施形態に係る真空印刷用導電性ペーストは、（Ａ）導電性フィラー１００質量部に対して、（Ｃ）硬化剤の含有量が１〜１０質量部であることが好ましく、より好ましくは２〜５質量部である。前記導電性ペースト中の（Ａ）導電性フィラー１００質量部に対する（Ｃ）硬化剤の含有量が１〜１０質量部であると、（Ｂ）熱硬化性樹脂との反応性がよく、接着性に優れる導電性ペーストを得ることができる。二種以上の（Ｃ）硬化剤を含む場合には、（Ｃ）硬化剤の含有量は、二種以上の（Ｃ）硬化剤の合計量をいう。以下、二種以上の各成分（Ｄ）、（Ｅ）、（Ｆ）、（Ｇ）を含む場合は、各成分の含有量は、二種以上の各成分の合計量をいう。
【００４２】
本発明の第一の実施形態に係る真空印刷用導電性ペーストは、（Ａ）導電性フィラー１００質量部に対して、（Ｄ）２０℃における蒸気圧が０．８〜１５Ｐａの溶剤の含有量が１〜３０質量部であることが好ましく、より好ましくは１．５〜２８質量部であり、さらに好ましくは２．０〜２５質量部である。前記導電性ペースト中の（Ａ）導電性フィラー１００質量部に対する（Ｄ）溶剤の含有量が１〜３０質量部であると、真空印刷を行う５０ｋＰａ以下の減圧雰囲気において溶剤が揮発し難く、導電性ペーストの粘度を印刷に好適な範囲に維持することができ、印刷性を良好に維持することができる。また、前記導電性ペースト中の（Ａ）導電性フィラー１００質量部に対する（Ｄ）溶剤の含有量が１〜３０質量部であると、導電性ペースト中の（Ｂ）熱硬化性樹脂を硬化する際の熱によって溶剤が揮発しやすく、ボイドが残存することない硬化物を得ることができ、電気抵抗率が低く、接着強度の高い硬化物を得ることができる。
【００４３】
本発明の第一の実施形態に係る真空印刷用導電性ペースト中の（Ｅ）反応性希釈剤の含有量は、導電性ペーストの全体量１００質量％に対して、好ましくは１〜１０質量％であり、より好ましくは１〜６質量％である。前記導電性ペーストに含まれる（Ｅ）反応性希釈剤の含有量が１〜１０質量％であれば、導電性ペーストの粘度を印刷に適した粘度に調整することができ、硬化後も十分に低い電気抵抗率を有する導電性に優れた硬化物を得ることができる。
【００４４】
本発明の第一の実施形態に係る真空印刷用導電性ペースト中の（Ｆ）エラストマーの含有量は、導電性ペーストの全体量１００質量％に対して、好ましくは０．１〜５質量％であり、より好ましくは０．３〜３質量％である。前記導電性ペーストに含まれる（Ｆ）エラストマーの含有量が０．１〜５質量％であれば、導電性ペーストを硬化させた後の硬化物の弾性率や応力を調整することができる。
【００４５】
本発明の第一の実施形態に係る真空印刷用導電性ペースト中の（Ｇ）カップリング剤の含有量は、導電性ペーストの全体量１００質量％に対して、好ましくは０．０３〜１０質量％であり、より好ましくは０．０４〜５質量％である。前記導電性ペーストに含まれる（Ｇ）カップリング剤の含有量が０．０３〜１０質量％であれば、接着性に優れた導電性ペーストを得ることができる。
【００４６】
本発明の第一の実施形態に係る真空印刷用導電性ペーストの製造方法は、特に限定されず、各成分を所定の配合で、流星型攪拌機、ディソルバー、ビーズミル、ライカイ機、ポットミル、三本ロールミル、回転式混合機、二軸ミキサー等の混合機に投入し、混合して、製造することができる。
【００４７】
本発明の第一の実施形態に係る真空印刷用導電性ペーストは、大気圧未満の減圧雰囲気、より具体的には、５０ｋＰａ以下の減圧雰囲気又は真空雰囲気において、スキージ及び／又はスクリーンを用いて基板等の被印刷物に印刷により塗布又は充填した後、所定の温度に加熱することにより、硬化物を得ることができる。得られる硬化物は膜状の形態であってもよい。印刷後に導電性ペーストを硬化させるための加熱温度は、１００〜３００℃とすることができ、好ましくは１２０〜２５０℃であり、より好ましくは１５０〜２００℃である。加熱時間は、加熱温度によって、適宜、変更することができるが、例えば、１５〜１２０分とすることができ、好ましくは、３０〜９０分である。加熱は、大気圧（標準気圧１０１．３２５ｋＰａ）雰囲気で行うことができる。加熱ための装置としては、公知の電気炉や送風乾燥機、ベルト炉等が挙げられる。
【００４８】
本発明の第一の実施形態に係る真空印刷用導電性ペーストを用いて得られる硬化物は、接着性に優れ、十分なせん断強度（例えば１．０ｋＮ／ｃｍ２以上）を有しており、信頼性の点で優れている。また、本発明の第一の実施形態に係る真空印刷用導電性ペーストを用いて得られる硬化物は、電気抵抗率が低く（例えば０．８×１０−３Ω・ｃｍ以下）、十分な導電性を有している。本発明の第一の実施形態に係る真空印刷用導電性ペーストは、真空印刷用導電性ペーストとして好適に用いることができ、プリント回路基板上の導電回路、コンデンサの電極等の形成に使用することができ、特に三次元実装における半導体装置の部品同士、基板と部品等の接合に好適に使用することができる。
【実施例】
【００４９】
以下、本発明を実施例により具体的に説明する。本発明は、これらの実施例に限定されるものではない。
【００５０】
実施例１〜１５、比較例１〜２
下記表１に示す配合割合となるように各原料を、３本ロールミルを使用して混合・分散して真空印刷用導電性ペーストを製造した。表１中の各組成に関する数値は、質量部を表す。前記導電性ペーストの調整時に使用した原料（各成分）は、以下の通りである。
【００５１】
（Ａ）導電性フィラー
（Ａ１）銀被覆ニッケル粉（ナミックス株式会社製、体積平均粒径Ｄ５０：５μｍ、銀とニッケル粉（ニッケルの純度：９９．９質量％）の合計１００質量部に対して、銀の量が１０質量部。特許第５７６４２９４号公報に記載の製造方法により製造した。）
（Ａ２）フレーク状銀粉(商品名：ＦＡ２、ＤＯＷＡエレクトロニクス株式会社製、平均厚さＴ：０．３μｍ、体積平均粒径Ｄ５０：６μｍ、アスペクト比（Ｔ／Ｄ５０）：０．０５)
（Ａ３）銀被覆銅粉（商品名：アトマイズ銀粉ＨＷＱ５μｍ、福田金属箔粉工業株式会社製、体積平均粒径Ｄ５０：５μｍ、銀と銅の合計１００質量部に対して、銀の量が１０質量部）
【００５２】
（Ｂ）熱硬化性樹脂
（Ｂ１）ビスフェノールＦ型エポキシ樹脂・ビスフェノールＡ型エポキシ樹脂混合物（商品名：エピクロンＥＸＡ８３５ＬＶ、ＤＩＣ株式会社製）
（Ｂ２）ビスフェノールＡ型エポキシ樹脂（商品名：ＡＥＲ６０７２、旭化成イーマテリアルズ株式会社製、ＡＥＲ６０７２）
【００５３】
（Ｃ）硬化剤
（Ｃ１）ノボラック型フェノール樹脂（商品名：タマノル７５８、荒川化学工業株式会社製）
（Ｃ２）１−シアノエチル−２−ウンデシルイミダゾール（商品名：キュアゾ−ルＣ１１Ｚ−ＣＮ、四国化成株式会社製）
（Ｃ３）２−フェニル−４−メチル−５−ヒドロキシメチルイミダゾール（商品名：キュアゾール２Ｐ４ＭＨＺ−ＰＷ、四国化成工業株式会社）
【００５４】
（Ｄ）溶剤
（Ｄ１）ジエチレングリコールモノ−ｎ−ブチルエーテルアセテート（米山薬品工業株式会社製、沸点：２４６．７℃、蒸気圧：５．３Ｐａ（２０℃））
（Ｄ２）ジメチルフタレート（商品名：ＤＭＰ、大八化学工業株式会社製、沸点：２８２℃、蒸気圧：０．８Ｐａ（２０℃））
（Ｄ３）ジエチレングリコールモノヘキシルエーテル（商品名：キョーワノールＨＸ２０、ＫＨネオケム株式会社製、沸点：２６０℃、蒸気圧：１．３Ｐａ未満（＜１．３Ｐａ）（２０℃）（蒸気圧は、カタログ又は安全データシート（ＳＤＳ）に記載の値を記載した。））
（Ｄ４）２，２，４−トリメチル−１，３−ペンタジオールモノイソブチラート（商品名：テキサノール、長瀬産業株式会社製、沸点：２５５℃〜２６１．５℃、蒸気圧：１．３Ｐａ（２０℃）（沸点は、カタログ又は安全データシート（ＳＤＳ）に記載の値を記載した。））
（Ｄ５）ブチルカルビトール（大伸化学株式会社製、沸点：２３１℃、蒸気圧：１３Ｐａ（２０℃））
（Ｄ６）２−フェノキシエタノール（商品名：ハイソルブＥＰＨ、東邦化学株式会社製、沸点：２４５℃、蒸気圧：１．３Ｐａ（２０℃））
（Ｄ７）ベンジルアルコール（富士フィルム和光純薬株式会社製、沸点：２０５℃、蒸気圧：１３．２Ｐａ（２０℃）
（Ｄ８）ジエチレングリコールモノエチルエーテルアセテート（商品名：ＥＣＡ、ダイセル化学工業株式会社製、沸点：２１８．５℃、蒸気圧：１３．３Ｐａ（２０℃））
（Ｄ９）２−（２−エトキシエトキシ）エタノール（商品名：ＪＣＴ−ＥＤＧ、ジャパンケムテック株式会社製、沸点：２１０．９℃、蒸気圧：１５．６Ｐａ（２０℃））
（Ｄ１０）１，３−ブチレングリコールジアセテート（ダイセル化学工業株式会社製、沸点：２３２℃、蒸気圧：０．００２６Ｐａ（２０℃））。
各溶剤の沸点は、１０１．３２５ｋＰａにおける沸点であり、各溶剤の蒸気圧は２０℃における蒸気圧である。
【００５５】
（Ｅ）反応性希釈剤
（Ｅ１）１，２−エポキシ−４−（２−メチルオキシラニル)−１−メチルシクロヘキサン（商品名：セロキサイド３０００、ダイセル化学工業株式会社製）
（Ｅ２）炭素数が１２〜１３の混合アルコールのグリシジルエーテル（商品名：エポゴーセＥＮ、四日市合成株式会社製）
【００５６】
（Ｆ）エラストマー
（Ｆ１）シリコーンゴム（商品名：シリコーン複合パウダーＫＭＰ−６０５、信越化学工業株式会社製）
（Ｆ２）カルボキシル基末端アクリロニトリル−ブタジエンゴム（商品名：Ｈｙｃａｒ−ＣＴＢＮ１３００×１３、宇部興産株式会社製）
【００５７】
（Ｇ）カップリング剤
（Ｇ１）シランカップリング剤（３−グリシドキシプロピルトリメトキシシラン）（商品名：ＫＢＭ−４０３、信越化学工業株式会社製）
【００５８】
レーザー回折散乱法による体積平均粒径Ｄ５０
レーザー回折散乱法により、粒子径分布測定装置（商品名：マイクロトラックＭＴ３０００ＩＩ、マイクロトラックベル株式会社製）を用いて、（Ａ１）〜（Ａ３）の導電性フィラーの体積平均粒径（メジアン径：Ｄ５０）を測定した。（Ａ２）フレーク状銀粉は、走査型電子顕微鏡を用いて観察し、２０個の銀粉の平均厚さＴを測定し、アスペクト比
Ｔ／Ｄ５０）を算出した。
【００５９】
電気抵抗率（比抵抗値）
１ｍｍ×７１ｍｍの配線パターンの開口部を有するメッシュスクリーンマスクを使用して、大気圧（標準気圧１０１．３２５ｋＰａ程度）下で、アルミナ基板上に各実施例及び比較例の導電性ペーストをスクリーン印刷により塗布し、塗布した配線パターンを１６０℃で３０分間硬化させ、硬化物を得た。得られた硬化物の厚さを、表面粗さ・輪郭形状統合測定機（商品名：サーフコム１３００ＳＤ−２、株式会社東京精密製）を用いて測定した。得られた硬化物の電気抵抗値をデジタルマルチメータ（商品名：ケースレー２００１、株式会社ＴＦＦケースレーインスツルメンツ製）を用いて測定した。硬化物の厚さ及び電気抵抗値から電気抵抗率（比抵抗値）（１０−３Ω・ｃｍ）を測定した。結果を表１に示す。
【００６０】
せん断強度
１．５ｍｍ角×２５個の開口部を有するメッシュスクリーンマスクを使用して、大気圧（標準気圧１０１．３２５ｋＰａ程度）下で、各実施例及び比較例の導電性ペーストを、２０ｍｍ角のアルミナ基板上にスクリーン印刷により塗布し、２５個のブロック状の印刷パターンのうち、１０箇所に１０枚の３．２ｍｍ×１．６ｍｍサイズのアルミナチップを搭載させた試験片を作製し、２００℃、３０分間硬化させ、試験片を得た。強度試験機（型番：Ｍｏｄｅｌ  １６０５ＨＴＰ、アイコーエンジニアリング株式会社製）を用いて、加重速度１２ｍｍ／分における各試験片のせん断強度を求めた。結果を表１に示す。
【００６１】
真空印刷による粘度変化率
真空印刷機（型番：ＬＳ−１００ＶＣ、ニューロング精密工業株式会社製）を用いて、各実施例及び比較例の導電性ペーストを、５０ｋＰａ以下の減圧雰囲気において、アルミナ基板上に１０００回スクリーン印刷を行った。スクリーン印刷前の各実施例及び比較例の導電性ペーストの粘度と、１０００回スクリーン印刷後の各実施例及び比較例の導電性ペーストの粘度を、ブルックフィールド粘度計（型番：ＨＢＤＶ−１、ブルックフィールド社製）を用いて、２５℃で、１４号ローターを用いて、１０ｒｐｍにて測定した。以下の式（１）に示すように、印刷後の粘度から印刷前の粘度を減じて、印刷前の粘度で除した値の比率を真空印刷による粘度変化率として測定した。結果を表１に示す。実施例１の導電性ペーストは、印刷前の粘度が１５６Ｐａ・ｓであり、印刷後の粘度が１７１Ｐａ・ｓであり、真空印刷による粘度変化率が１０％であった。実施例２の導電性ペーストは、印刷前の粘度が４６８Ｐａ・ｓであり、印刷後の粘度が５４０Ｐａ・ｓであり、粘度変化率が１５％であった。実施例３の導電性ペーストは、印刷前の粘度が１２Ｐａ・ｓであり、印刷後の粘度が１４Ｐａ・ｓであり、真空印刷による粘度変化率が１７％であった。
（１）粘度変化率（％）＝〔印刷後の導電性ペーストの粘度（Ｐａ・ｓ）−印刷前の導電性ペーストの粘度（Ｐａ・ｓ）〕÷印刷前の導電性ペーストの粘度（Ｐａ・ｓ）×１００
【００６２】
【表１】
2020004524.tif 000002
【００６３】
表１に示すように、２０℃における蒸気圧が０．８〜１５Ｐａである（Ｄ）溶剤を含む実施例１〜１５の導電性ペーストは、５０ｋＰａ以下の減圧雰囲気における真空印刷による粘度変化率が２０％未満であり、真空印刷を行う際の５０ｋＰａ以下の減圧雰囲気でも溶剤が揮発し難く、導電性ペーストの粘度の上昇が抑制され、真空印刷における印刷性を良好に維持することができた。また、実施例１〜１５の導電性ペーストは、せん断強度が１．０ｋＮ／ｃｍ２以上であり、加熱硬化時には溶剤が十分に揮発して、被印刷物への接着性に優れていた。また、実施例１〜１５の導電性ペーストは、硬化後の電気抵抗率が１．０×１０−３Ω・ｃｍ以下、より具体的には、０．８×１０−３Ω・ｃｍ以下であり、電気抵抗率が低く、優れた導電性を有していた。
【００６４】
一方、表１に示すように、２０℃における蒸気圧が１５Ｐａ以上の溶剤を含む比較例１の導電性ペーストは、５０ｋＰａ以下の減圧雰囲気における真空印刷による粘度変化率が２０％を超えて大きく、真空印刷を行う際の５０ｋＰａ以下の減圧雰囲気において溶剤が揮発して、粘度が上昇し、真空印刷における印刷性が低下した。また、表１に示すように、２０℃における蒸気圧が０．８Ｐａ未満である溶剤を含む比較例２の導電性ペーストは、せん断強度が１．０ｋＮ／ｃｍ２未満と低いことから、硬化時の熱によっても溶剤が揮発せずに硬化物中に残存し、得られた硬化物の接着性が低下した。２０℃における蒸気圧が０．８Ｐａ未満である溶剤を含む比較例２の導電性ペーストは、硬化時の熱によっても溶剤が揮発せずに硬化物中に残存し、電気抵抗率が０．９×１０−３Ω・ｃｍと実施例に比べて高く、導電性も低下した。
【産業上の利用可能性】
【００６５】
本発明の第一の実施形態に係る導電性ペーストは、真空印刷用の導電性ペーストとして好適に用いることができ、プリント回路基板上の導電回路、コンデンサの電極等の形成に使用することができる。本発明の第一の実施形態に係る導電性ペーストは、特に三次元実装における半導体装置の部品同士、基板と部品等の接合に好適に使用することができる。